(57)【要約】【課題】重金属化合物により汚染された土壌中に含まれる重金属を、比較的低エネルギーで、安価に、しかも効率よく除去し得る、重金属化合物を含む汚染土壌の無害化処理方法を提供する。【解決手段】重金属化合物を含む汚染土壌に所要量のシリコーン油を混合し、この混合物を不活ガス気流中で６００℃以上の温度に加熱して、シリコーン油を分解し、シリコーン油の分解により生じたケイ素（Ｓｉ）によって汚染土壌中の重金属化合物を還元して、重金属単体または重金属酸化物を形成させるとともに、加熱によりこれら重金属単体または重金属酸化物の蒸気を揮発させて、汚染土壌から除去する。重金属化合物がヒ素化合物であるときは、還元によりヒ素酸化物を形成させてその蒸気を揮発除去する。重金属化合物が、鉛、亜鉛またはカドミウムの化合物であるときは、還元によりこれらの金属単体を形成させてその蒸気を揮発除去する。【選択図】　　なし【特許請求の範囲】
【請求項１】
重金属化合物を含む汚染土壌に所要量のシリコーン油を混合し、この混合物を不活ガス気流中で６００℃以上の温度に加熱して、シリコーン油を分解し、シリコーン油の分解により生じたケイ素（Ｓｉ）によって汚染土壌中の重金属化合物を還元して、重金属単体または重金属酸化物を形成させるとともに、加熱によりこれら重金属単体または重金属酸化物の蒸気を揮発させて、汚染土壌から除去することを特徴とする、重金属化合物を含む汚染土壌の無害化処理方法。
【請求項２】
重金属化合物がヒ素化合物であり、シリコーン油の分解により生じたケイ素（Ｓｉ）によってヒ素化合物を還元して、ヒ素酸化物を形成させるとともに、ヒ素酸化物の蒸気を揮発させて、汚染土壌から除去する請求項１記載の重金属化合物を含む汚染土壌の無害化処理方法。
【請求項３】
重金属化合物が、鉛、亜鉛、またはカドミウムの化合物であり、シリコーン油の分解により生じたケイ素（Ｓｉ）によって鉛、亜鉛、またはカドミウムの化合物が、鉛、亜鉛、またはカドミウムの金属単体まで還元され、鉛、亜鉛、またはカドミウムの金属単体の蒸気を揮発させて、汚染土壌から除去する請求項１記載の重金属化合物を含む汚染土壌の無害化処理方法。
【発明の詳細な説明】
【０００１】
【発明の属する技術分野】
本発明は、例えばヒ素、鉛、亜鉛、またはカドミウム等の重金属の化合物を含む汚染土壌の無害化処理方法に関するものである。
【０００２】
【従来の技術】
近年、土壌汚染対策法（仮称）の制定が決定し、重金属化合物汚染土壌の浄化技術の開発が各研究機関で活発化しており、一部の技術は実用化されている。
【０００３】
しかし、重金属化合物で汚染された土壌の場合、汚染状況や履歴によっては、現在の技術では浄化できない、特に重金属含有量の低減ができない場合がある。
【０００４】
従来、重金属化合物で汚染された土壌の浄化方法としては、まず第１に、洗浄法がよく知られている。この方法は、例えば６価クロムなど水溶性の重金属化合物で汚染されている土壌については、水で土壌を洗うことによって、土壌表面の水溶性重金属化合物よりなる汚染物を水中に溶出せしめ、土壌を浄化するものである。
【０００５】
つぎに、第２に、重金属含有汚染物の場合、比較的土壌粒子の表面に重金属化合物が吸着されていると言われており、従って、土壌の細粒側の重金属汚染物質濃度が高い。このことを利用して土壌を湿式で分級し、細粒側のみを分離して、粗粒側は浄化土壌として再利用する方法も知られている。
【０００６】
第３に、汚染土壌あるいは焼却灰中に、シリコーン油を混合し、酸化雰囲気中で４００〜６００℃に加熱し、汚染土壌あるいは焼却灰を無害化する技術が公表されている。この原理は、つぎのような反応によるものと推定される。
【０００７】
シリコーン油は、通常、次式で表わされる高分子化合物である。
【０００８】
【式１】
2004050029.tif 000002
【０００９】
（式中、Ｒは、水素原子、メチル基またはフェニル基）
従って、例えばジメチルシリコーンオイルを酸化雰囲気で加熱した場合、
2004050029.tif 000003
で表わされる式（１）によって、ＳｉＯ２が生成され、これがＳｉＯ２同士、あるいは土壌や焼却灰中のアルカリ金属、アルカリ土金属と共にガラス状の物質を生成して、土壌あるいは焼却灰中の重金属を封じ込める効果を持ち、重金属の溶出を防止することになる。
【００１０】
【発明が解決しようとする課題】
しかしながら、上記従来の第１方法によれば、除去すべき重金属含有汚染物が水溶性であることが大前提となるので、この従来法に適合する重金属化合物汚染土壌が比較的少ないという問題がある。
【００１１】
また、上記従来の第２方法によれば、土壌中の重金属化合物を細粒側に濃縮するだけで、濃縮された重金属化合物を多く含む細粒土壌は、さらに、何らかの浄化処理が必要となるという問題がある。
【００１２】
また従来の第３方法では、土壌あるいは焼却灰中の重金属をこれらの中から取り去るのではなく、封じ込めることによって無害化を図るもので、重金属の含有量自体は減少しないという問題がある。
【００１３】
本発明の目的は、上記の従来技術の問題を解決し、重金属化合物により汚染された土壌中に含まれる重金属を、比較的低エネルギーで、安価に、しかも効率よく除去し得る、重金属化合物を含む汚染土壌の無害化処理方法を提供しようとすることにある。
【００１４】
【課題を解決するための手段】
上記の目的を達成するために、本発明の請求項１記載の重金属化合物を含む汚染土壌の無害化処理方法の発明は、重金属化合物を含む汚染土壌に所要量のシリコーン油を混合し、この混合物を不活ガス気流中で６００℃以上の温度に加熱して、シリコーン油を分解し、シリコーン油の分解により生じたケイ素（Ｓｉ）によって汚染土壌中の重金属化合物を還元して、重金属単体または重金属酸化物を形成させるとともに、加熱によりこれら重金属単体または重金属酸化物の蒸気を揮発させて、汚染土壌から除去することを特徴としている。
【００１５】
なお、不活ガス気流中での加熱温度は６００℃以上であるが、通常、６００〜１１００℃、好ましくは７００〜１０００℃、望ましくは８００〜１０００℃である。
【００１６】
また、重金属を含む汚染土壌に混合するシリコーン油の量（混合率）は、当然、還元対象汚染物質の濃度に依存するが、対象物質に対する化学当量のみでは、充分ではない。通常は０．０１〜３０重量％、好ましくは、０．１〜１０重量％である。
【００１７】
ここで、シリコーン油の混合率が低いと、汚染物と被酸化性共存物の濃度によっては還元力が不足し、混合率が高すぎると経済性がなくなるので、汚染対象物の濃度によってこの値は決定される。
【００１８】
上記において、重金属化合物がヒ素化合物であり、シリコーン油の分解により生じたケイ素（Ｓｉ）によってヒ素化合物を還元して、ヒ素酸化物を形成させるとともに、ヒ素酸化物の蒸気を揮発させて、汚染土壌から除去する。
【００１９】
ここで、ヒ素化合物によって汚染された土壌から、ヒ素分を除去することは、かなり困難な浄化技術の一つである。というのは、ヒ素化合物として一般的な亜ヒ酸（Ａｓ２Ｏ３）、ヒ酸（Ａｓ２Ｏ５）のような単純な化合物形態であれば、例えば図１に示すように、１０００℃までの加熱によってヒ素化合物は容易にガス化する（なお、Ａｓ２Ｏ３あるいはＡｓ２Ｏ５はガス化する際、２分子ガスとして気化するので、図１ではＡｓ４Ｏ６（ｇ）、Ａｓ４Ｏ１０（ｇ）として表示している）。
【００２０】
また、Ａｓ２Ｏ３もしくはＡｓ２Ｏ５単独、あるいはアルカリ金属ヒ酸塩は、水への溶解度も比較的大きく、従来の洗浄法なども適用可能である。
【００２１】
ところが、Ａｓ２Ｏ３もしくはＡｓ２Ｏ５の単独、あるいはこれらのアルカリ金属ヒ酸塩が土壌中に入った場合には、これらの化合物は、土壌粒子表面のＣａ、Ｆｅ、Ｍｇなどの金属とヒ酸塩を形成する。これらの金属との化合物となった場合、例えば表１に示すように、水への溶解度は極めて低いので、土壌を水で洗浄しても溶出による含有量低減の効果は、ほとんど無いことになる。
【００２２】
【表１】
2004050029.tif 000004
【００２３】
また、表２は、上記Ｃａ、Ｆｅ、Ｍｇなどの金属と結合したヒ酸塩の下記（２）〜（４）式による分解反応平衡定数計算結果である。平衡定数Ｋは反応が右に進むときの速度定数ｋ１と、左に進むときの速度定数ｋ２の比であるから、Ｋ＞１の領域で反応が右に進むと考えられるが、１０００℃では何れの反応もＫ＜１であり、１０００℃以下ではほとんど分解が進まず、ガスの蒸気圧もきわめて低いことになる。
【００２４】
４ＦｅＡｓＯ４＝２Ｆｅ２Ｏ３＋Ａｓ４Ｏ１０（ｇ）　　　　　　　（２）
２Ｃａ３（ＡｓＯ４）２＝６ＣａＯ＋Ａｓ４Ｏ１０（ｇ）　　　　　（３）
２Ｍｇ３（ＡｓＯ４）２＝６ＭｇＯ＋Ａｓ４Ｏ１０（ｇ）　　　　　（４）
【表２】
2004050029.tif 000005
【００２５】
これに対し、本発明の方法においては、ヒ素化合物によって汚染された土壌とシリコーン油とを混合し、混合物を不活性雰囲気中で加熱分解すると、つぎのような反応で、シリコーン油の一部は、それ自身の持つ酸素と土壌中に含まれる酸素によって酸化されるが、シリコーン油の大部分は分解して、ケイ素（Ｓｉ）、炭素（Ｃ）、水素（Ｈ２）といった還元剤を発生し、特にケイ素（Ｓｉ）は、強力な還元力を発揮する。
【００２６】
｛（ＣＨ３）２−Ｓｉ−Ｏ｝ｎ＝（ｎ−ｘ）・Ｓｉ＋（２ｎ−ｙ）・Ｃ＋（３ｎ−ｚ）・Ｈ２（ｇ）＋ｘ・ＳｉＯ２＋ｙ・ＣＯ２（ｇ）＋ｚ・Ｈ２Ｏ（ｇ）　　　（５）
このように、土壌中のヒ素化合物を、シリコーン油から発生したケイ素（Ｓｉ）の還元力を利用することによって、ヒ素化合物中のヒ素を、Ａｓ（Ｖ）からＡｓ（ＩＩＩ）に還元して、ヒ素酸化物を形成させるとともに、ヒ素酸化物の蒸気を揮発させることにより、除去困難な汚染土壌中のヒ素化合物をガス化させて、分離除去することが可能となるものである。
【００２７】
また、本発明の方法においては、重金属化合物が、鉛、亜鉛、またはカドミウムの化合物であり、シリコーン油の分解により生じたケイ素（Ｓｉ）によって鉛、亜鉛、またはカドミウムの化合物が、鉛、亜鉛、またはカドミウムの金属単体まで還元され、鉛、亜鉛、またはカドミウムの金属単体の蒸気を揮発させて、汚染土壌から除去する。
【００２８】
この場合、鉛、亜鉛、カドミウムなど他の重金属を含む汚染土壌に、シリコーン油を混合して、加熱すると、次の反応によって、酸化物の形態の重金属が、金属にまで還元され、金属蒸気として揮発する。
【００２９】
２ＰｂＯ＋Ｓｉ＝２Ｐｂ＋ＳｉＯ２　　　　　　　（９）
Ｐｂ＝Ｐｂ（ｇ）　　　　　　　　　　　　　　（１０）
２ＺｎＯ＋Ｓｉ＝２Ｚｎ＋ＳｉＯ２　　　　　　　（１１）
Ｚｎ＝Ｚｎ（ｇ）　　　　　　　　　　　　　　（１２）
２ＣｄＯ＋Ｓｉ＝２Ｃｄ＋ＳｉＯ２　　　　　　　（１３）
Ｃｄ＝Ｃｄ（ｇ）　　　　　　　　　　　　　　（１４）
このように、土壌中の鉛、亜鉛、またはカドミウムよりなる重金属の化合物は、シリコーン油の分解によって発生するケイ素（Ｓｉ）によって鉛、亜鉛、またはカドミウムの金属単体まで還元され、高温に加熱することによって金属単体蒸気として揮発するので、土壌から除去可能となるのである。
【００３０】
【発明の実施の形態】
つぎに、本発明の実施の形態を説明する。
【００３１】
まず、本発明の重金属化合物を含む汚染土壌の無害化処理方法は、重金属化合物を含む汚染土壌に０．０１〜３０重量％のシリコーン油を混合し、この混合物を窒素などの不活ガス気流中で６００〜１１００℃の温度に加熱して、シリコーン油を分解し、シリコーン油の分解により生じたケイ素（Ｓｉ）によって汚染土壌中の重金属化合物を還元して、重金属単体または重金属酸化物を形成させるとともに、加熱によりこれら重金属単体または重金属酸化物の蒸気を揮発させて、汚染土壌から除去するものである。
【００３２】
例えばヒ素化合物によって汚染された土壌の無害化処理方法では、汚染土壌とシリコーン油とを混合し、混合物を窒素等の不活性雰囲気中で加熱分解すると、前述したように、つぎのような反応で、シリコーン油の一部は、それ自身の持つ酸素と土壌中に含まれる酸素によって酸化されるが、シリコーン油の大部分は分解して、ケイ素（Ｓｉ）、炭素（Ｃ）、水素（Ｈ２）といった還元剤を発生し、特にケイ素（Ｓｉ）は、強力な還元力を発揮する。
【００３３】
｛（ＣＨ３）２−Ｓｉ−Ｏ｝ｎ＝（ｎ−ｘ）・Ｓｉ＋（２ｎ−ｙ）・Ｃ＋
（３ｎ−ｚ）・Ｈ２（ｇ）＋ｘ・ＳｉＯ２＋ｙ・ＣＯ２（ｇ）＋ｚ・Ｈ２Ｏ（ｇ）　　　（５）
表３は、上記の土壌粒子表面のＣａ、Ｆｅ、Ｍｇなどの金属と結合したヒ酸塩に、シリコーン油の分解によって発生したケイ素（Ｓｉ）を反応させた式（６）〜式（８）で表わされる反応の８００℃、および１０００℃における平衡定数Ｋを示したものである。
【００３４】
４ＦｅＡｓＯ４＋２Ｓｉ＝２Ｆｅ２Ｏ３＋２ＳｉＯ２＋Ａｓ４Ｏ６（ｇ）　　　　（６）
２Ｃａ３（ＡｓＯ４）２＋２Ｓｉ＝６ＣａＯ＋２ＳｉＯ２＋Ａｓ４Ｏ６（ｇ）　　（７）
２Ｍｇ３（ＡｓＯ４）２＋２Ｓｉ＝６ＭｇＯ＋２ＳｉＯ２＋Ａｓ４Ｏ６（ｇ）　　（８）
【表３】
2004050029.tif 000006
【００３５】
この表３から明らかなように、土壌中のヒ素化合物を、シリコーン油から発生したケイ素（Ｓｉ）の還元力を利用することによって、ヒ素化合物中のヒ素を、Ａｓ（Ｖ）からＡｓ（ＩＩＩ）に還元して、ヒ素酸化物を形成させるとともに、ヒ素酸化物の蒸気を揮発させることにより、除去困難な汚染土壌中のヒ素化合物をガス化させて、分離除去することが可能となるものである。
【００３６】
なお、上記のような反応によって、汚染土壌から揮発したヒ素酸化物は、ガス中に移動するが、冷却操作によってヒ素酸化物は固体に戻るので、これをバグフィルターなどの乾式集塵機で捕集するか、アルカリ系洗浄液を用いる湿式集塵法で捕集すれば良い。なお、乾式集塵の場合には、ガス中に酸化鉄や消石灰などの粉末を吹き込んで、これらの亜ヒ酸塩として集塵することにより、より効率的に捕集することができる。
【００３７】
つぎに、本発明の重金属化合物を含む汚染土壌の無害化処理方法においては、例えば重金属化合物が、鉛、亜鉛、またはカドミウムの化合物であり、シリコーン油の分解により生じたケイ素（Ｓｉ）によって鉛、亜鉛、またはカドミウムの化合物が、鉛、亜鉛、またはカドミウムの金属単体まで還元され、鉛、亜鉛、またはカドミウムの金属単体の蒸気を揮発させて、汚染土壌から除去する。
【００３８】
この場合、鉛、亜鉛、カドミウムなど他の重金属を含む汚染土壌に、シリコーン油を混合して加熱すると、上記の式（９）　〜（１４）の反応によって、酸化物の形態の重金属が、金属にまで還元され、金属蒸気として揮発する。
【００３９】
そして、上記の式（１０）、（１２）、（１４）の反応によって揮発する金属蒸気の蒸気圧を図２に示した。この図２から、明らかなように、土壌中の鉛、亜鉛、またはカドミウムよりなる重金属の化合物は、シリコーン油の分解によって発生するケイ素（Ｓｉ）によって鉛、亜鉛、またはカドミウムの金属単体まで還元され、高温に加熱することによって金属単体蒸気として揮発するので、土壌から除去可能となるのである。
【００４０】
そして、この場合も、ガス中に移動した重金属単体の蒸気は、冷却によって、液体から固体に変わるので、十分な冷却を行なえば、金属粉末として、バグフィルターなどの乾式集塵機あるいは湿式集塵機によって回収することができる。
【００４１】
【実施例】
つぎに、本発明の実施例を説明する。
【００４２】
実施例１〜７
本発明の効果を実証するために、ヒ素化合物を含む汚染土壌を模擬的に作製し、この汚染土壌からヒ素を除去する実験を行なった。
【００４３】
供試土壌；Ａｓとして３１８（ｍｇ／ｋｇ）を含む汚染土壌。
【００４４】
実験方法；汚染土壌試料３ｇを精秤後、市販シリコーン油をｎ−ヘキサンで約２０倍に希釈し、希釈シリコーン油を汚染土壌試料に種々の量で混合した。
【００４５】
そして、この混合物を１０５℃で約１時間加熱して、ｎ−ヘキサンを揮発させた後、これを回転式管状炉の中心部に入れ、石英ウールで試料の両端を押さえて、窒素気流中で所定温度、所定時間加熱処理した。管状炉のガス出口側には、消石灰を懸濁させた吸収液を入れた吸収瓶をおき、ガス中に揮発したヒ素を捕集した。所定時間の経過後、試料を取り出し、重量減を測定後、処理後の試料の分析を行なった。
【００４６】
なお、ヒ素の除去率は次式によって求めた。
【００４７】
ヒ素の除去率（％）＝（Ｗ１×Ｃ１−Ｗ２×Ｃ２）／（Ｗ１×Ｃ１）×１００
Ｗ１：原土壌採取量　　　　　Ｗ２：実験後の試料重量
Ｃ１：原土壌中のヒ素濃度　　Ｃ２：実験後の試料中のヒ素濃度
これらの実施例の実験条件、および得られた結果を表４にまとめて示した。
【００４８】
比較例１〜３
比較のために、ヒ素化合物を含む汚染土壌に、シリコーン油を混合することなく、その他の点は、上記実施例の場合と同様に加熱処理を行なった。これらの比較例の実験条件、および得られた結果を表４にあわせて示した。
【００４９】
【表４】
2004050029.tif 000007
【００５０】
表４の結果を検討すると、比較例１〜３の結果から、全てのヒ素化合物が不揮発性ではなく、一部は揮発性のヒ素が含まれていることが分かる。
【００５１】
しかしながら、大部分のヒ素化合物は不揮発性であり、ヒ素化合物を含む汚染土壌を単に加熱処理しただけでは、ヒ素化合物の含有量は減少しない。
【００５２】
これに対し、本発明の方法により、シリコーン油を混合した実施例１〜７では、ヒ素の除去率は向上し、９００℃×１時間の加熱で、８０％以上が除去されていることが分かる。なお、シリコーン油の混合率が２〜３０％の場合では、砒素の除去率がほぼ同じであり、混合率の影響が出ていないが、これは砒素に対してある程度シリコーン油が過剰に入っていれば、除去の律速因子は温度条件であることを物語っていると考えられる。いずれにしても、本実施例の実証実験によって、本発明の方法によれば、土壌中のヒ素化合物の除去が可能であることが明らかである。
【００５３】
実施例８〜１０
本発明の効果を実証するために、鉛化合物を含む汚染土壌を加熱処理する実験を行なった。
【００５４】
供試土壌；鉛として２４６（ｍｇ／ｋｇ）を含む汚染土壌。
【００５５】
実験方法；汚染土壌試料３ｇを精秤後、市販シリコーン油をｎ−ヘキサンで約２０倍に希釈し、希釈シリコーン油を汚染土壌試料に１０％の量で混合した。
【００５６】
そして、この混合物を１０５℃で約１時間加熱して、ｎ−ヘキサンを揮発させた後、これを回転式管状炉の中心部に入れ、石英ウールで試料の両端を押さえて、窒素気流中で所定温度で１時間加熱処理した。管状炉のガス出口側には、硝酸を入れた吸収瓶をおき、ガス中に揮発した鉛を捕集した。１時間経過後、試料を取り出し、重量を測定後、処理後の試料の分析を行なった。
【００５７】
なお、鉛の除去率は次式によって求めた。
【００５８】
鉛の除去率（％）＝（Ｗ１’×Ｃ１’−Ｗ２’×Ｃ２’）／（Ｗ１’×Ｃ１’）×１００
Ｗ１’：原土壌採取量　　　　Ｗ２’：実験後の試料重量
Ｃ１’：原土壌中の鉛濃度　　Ｃ２’：実験後の試料中の鉛濃度
これらの実施例の実験条件、および得られた結果を表５にまとめて示した。
【００５９】
比較例４〜６
比較のために、上記鉛化合物を含む汚染土壌に、シリコーン油を混合することなく、その他の点は、上記実施例８〜１０の場合と同様に加熱処理を行なった。これらの比較例の実験条件、および得られた結果を表５にあわせて示した。
【００６０】
【表５】
2004050029.tif 000008
【００６１】
表５の結果を検討すると、この土壌の場合、もともと、例えば塩化鉛などの揮発性の鉛化合物が含まれていたものと考えられ、シリコーン油無添加の場合でも加熱処理だけで除去されている。しかしながら、８００℃、９００℃における実施例９と１０の結果では、明らかに比較例５と６の結果よりも除去率が高いことが示されており、本発明の効果を裏付けている。
【００６２】
なお、加熱温度７００℃の場合はシリコーン油を添加した実施例８の方が、無添加の比較例４の場合よりも見かけ上、除去率が悪くなっているが、土壌の濃度分布、秤量誤差、分析誤差などによるものと推定される。
【００６３】
従って、本実施例の実証実験によって、本発明の方法によれば、土壌中の鉛化合物の除去が可能であることが明らかである。
【００６４】
【発明の効果】
本発明による重金属化合物を含む汚染土壌の無害化処理方法は、上述のように、重金属化合物を含む汚染土壌に所要量のシリコーン油を混合し、この混合物を不活ガス気流中で６００℃以上の温度に加熱して、シリコーン油を分解し、シリコーン油の分解により生じたケイ素（Ｓｉ）によって汚染土壌中の重金属化合物を還元して、重金属単体または重金属酸化物を形成させるとともに、加熱によりこれら重金属単体または重金属酸化物の蒸気を揮発させて、汚染土壌から除去することを特徴とするもので、本発明によれば、強い腐食性を有するガスなどを全く使用せずに、シリコーン油を重金属化合物によって汚染された土壌に混合し、シリコーン油の分解によって発生するケイ素（Ｓｉ）の還元力を利用して重金属化合物を還元し、還元によって揮発しやすくなった重金属単体または重金属酸化物を加熱することによって、土壌から除去し、重金属を含む汚染土壌を、安価にかつ効率よく、しかも極めて安全に浄化することができるという効果を奏する。
【００６５】
そして、重金属化合物がヒ素化合物である場合には、シリコーン油の分解により生じたケイ素（Ｓｉ）によってヒ素化合物を還元して、ヒ素酸化物を形成させるとともに、ヒ素酸化物の蒸気を揮発させて、汚染土壌から除去して、ヒ素化合物を含む汚染土壌を、安価にかつ効率よく無害化処理することができるものである。
【００６６】
また、重金属化合物が、鉛、亜鉛、またはカドミウムの化合物である場合には、シリコーン油の分解により生じたケイ素（Ｓｉ）によって鉛、亜鉛、またはカドミウムの化合物が、鉛、亜鉛、またはカドミウムの金属単体まで還元され、鉛、亜鉛、またはカドミウムの金属単体の蒸気を揮発させて、汚染土壌から除去して、これらの重金属化合物を含む汚染土壌を、安価にかつ効率よく無害化処理することができるものである。
【図面の簡単な説明】
【図１】重金属化合物である無水亜ヒ酸、無水ヒ酸の蒸気圧を示す図である。
【図２】金属鉛、金属亜鉛、金属カドミウムの蒸気圧を示す図である。
【図１】
2004050029.tif 000009
【図２】
2004050029.tif 000010